"式Iのラジカル重合性モノマーであって、式Iにおいて、W1およびW2は、各場合において独立して、HまたはX-R-Y-PGを表し、ここでW1およびW2のうちの少なくとも1つは、X-R-Y-PGを表し、Xは、各場合において独立して、存在しないか、またはエーテル基、エステル基、アミド基、ウレタン基もしくは尿素基を表し、Yは、各場合において独立して、存在しないか、またはエーテル基、エステル基、アミド基、ウレタン基もしくは尿素基を表し、Rは、各場合において独立して、存在しないか、または1つ以上のO原子により分断され得るC1~C16アルキレン基を表し、ここでRは、Xおよび/またはYもまた同時に存在しない場合にのみ非存在であり得、PGは、各場合において独立して、環状開環重合性基を表し、そしてa、b、cおよびdは、互いに独立して、3~10の値を取り得る、ラジカル重合性モノマー。W1が、X-R-Y-PGを表し、W2が、Hを表し、Xが、各場合において独立して、存在しないか、またはエーテル基、エステル基、アミド基もしくはウレタン基を表し、Yが、各場合において独立して、存在しないか、またはエーテル基、エステル基、アミド基もしくはウレタン基を表し、Rが、各場合において独立して、存在しないか、または1つ以上のO原子により分断され得るC1~C12アルキレン基を表し、ここでRは、Xおよび/またはYもまた同時に存在しない場合にのみ非存在であり得、そしてa、b、cおよびdが、互いに独立して、4、5、6および7の値を取り得る、請求項1に記載のモノマー。前記開環重合性基PGが独立して、から選択され、ここでZは、O、S、から選択され、R1は、存在しないか、または1つ以上のO原子により分断され得るC1~C16アルキレン基を表し、R2は、HまたはC1~C10アルキル基を表し、R3は、HまたはC1~C10アルキル基を表し、R4は、HまたはC1~C10アルキル基を表し、R5は、H、-CO-OR11、-CO-R11またはR11を表し、R6は、H、-CO-OR11、-CO-R11またはR11を表し、R7~R10は、各場合において独立して、H、-CO-OR11、-CO-R11、1つ以上のO原子により分断され得るC1~C15アルキル基、脂環式C4~C12基、二環式C5~C12基、C6~C14アリール基またはC7~C20アリールアルキル基を表し、R11は、1つ以上のO原子により分断され得るC1~C15アルキル基、脂環式C4~C12基、二環式C5~C12基、C6~C14アリール基またはC7~C20アリールアルキル基を表し、nは、0または1であり、pは、0、1、2または3であり、そしてqは、0、1、2または3である、請求項1または2に記載のモノマー。前記開環重合性基PGが独立して、から選択され、ここでZは、O、S、から選択され、R1は、存在しないか、または1つ以上のO原子により分断され得るC1~C10アルキレン基を表し、R2は、HまたはC1~C5アルキル基を表し、R3は、HまたはC1~C5アルキル基を表し、R4は、HまたはC1~C5アルキル基を表し、R5は、H、-CO-OR11、-CO-R11またはR11を表し、R6は、H、-CO-OR11、-CO-R11またはR11を表し、R7~R10は、各場合において独立して、H、-CO-OR11、-CO-R11、1つ以上のO原子により分断され得るC1~C15アルキル基、脂環式C4~C6基、二環式C5~C12基、フェニル基またはベンジル基を表し、R11は、1つ以上のO原子により分断され得るC1~C10アルキル基、脂環式C4~C6基、フェニル基またはベンジル基を表し、nは、0または1であり、pは、0、1または2であり、そしてqは、0、1または2である、請求項3に記載のモノマー。請求項1~4のいずれか1項に記載の少なくとも1種のモノマーを含有する、重合性組成物。ラジカル重合のための開始剤をさらに含有する、請求項5に記載の組成物。少なくとも1種のさらなるラジカル重合性モノマーをさらに含有し、好ましくは、2個以上のラジカル重合性基を有する少なくとも1種のさらなるラジカル重合性モノマーを含有する、請求項5または6に記載の組成物。ビスフェノール-A-ジメタアクリレート、Bis-GMA、エトキシ化ビスフェノール-A-ジメタアクリレート、UDMA、ジエチレングリコールジメタアクリレート、トリエチレングリコールジメタアクリレート、テトラエチレングリコールジメタアクリレート、トリメチロールプロパントリメタアクリレート、ペンタエリトリトールテトラメタアクリレート、およびブタンジオールジメタアクリレート、1,10-デカンジオールジメタアクリレートまたは1,12-ドデカンジオールジメタアクリレートから選択される少なくとも1種のモノマーを含有する、請求項7に記載の組成物。単官能性および多官能性のビニルシクロプロパン、二環式シクロプロパン誘導体または環状アリルスルフィドから好ましくは選択される、少なくとも1種のラジカル開環重合性モノマーを含有する、請求項7または8のいずれか1項に記載の組成物。少なくとも1種の充填剤をさらに含有する、請求項5~9のいずれか1項に記載の組成物。安定剤、UV吸収剤、着色剤、顔料、溶媒および潤滑剤から選択される少なくとも1種の添加剤をさらに含有する、請求項5~10のいずれか1項に記載の組成物。a1重量~90重量、好ましくは1重量~80重量、そして特に好ましくは5重量~70重量の式Iのモノマー、b0.01重量~10重量、特に好ましくは0.1重量~3.0重量のラジカル重合のための開始剤、c0重量~80重量、好ましくは0重量~60重量、そして特に好ましくは5重量~50重量のさらなるラジカル重合性モノマーであって、好ましくは、5重量~80重量のさらなる開環重合性モノマーおよび0重量~50重量の多官能性メタアクリレート、d0重量~85重量の充填剤、e必要に応じて、0.01重量~50重量、好ましくは0.05重量~5重量、そして特に好ましくは0.1重量~2重量の添加剤、ならびにf0重量~95重量、好ましくは0重量~70重量、そして特に好ましくは0重量~50重量の溶媒、を含有する、請求項5~11のいずれか1項に記載の組成物。歯科材料の調製のための、請求項1~4のいずれか1項に記載のラジカル重合性モノマー、または請求項5~12のいずれか1項に記載の重合性組成物の使用。前記歯科材料が、コンポジット材料、セメント材料、接着材料またはコーティング材料である、請求項13に記載の使用。成形体の調製のためのプロセスであって、該プロセスにおいて、請求項5~12のいずれか1項に記載の組成物が、所望の形状を有する立体に形成され、次いで、完全にかまたは部分的に硬化させられる、プロセス。従って、本発明の目的は、かなり低い重合収縮を示し、一方で、従来はメタクリレートベースであった材料に匹敵する機械的特性および反応性特に、ラジカル光重合に関してを有する、モノマーおよびこれらのモノマーをベースとする歯科材料を提供することである。上記課題を解決するために、本発明は、例えば、以下を提供する:項目1式Iのラジカル重合性モノマーであって、式Iにおいて、W1およびW2は、各場合において独立して、HまたはX-R-Y-PGを表し、ここでW1およびW2のうちの少なくとも1つは、X-R-Y-PGを表し、Xは、各場合において独立して、存在しないか、またはエーテル基、エステル基、アミド基、ウレタン基もしくは尿素基を表し、Yは、各場合において独立して、存在しないか、またはエーテル基、エステル基、アミド基、ウレタン基もしくは尿素基を表し、Rは、各場合において独立して、存在しないか、または1つ以上のO原子により分断され得るC1~C16アルキレン基を表し、ここでRは、Xおよび/またはYもまた同時に存在しない場合にのみ非存在であり得、PGは、各場合において独立して、環状開環重合性基を表し、そしてa、b、cおよびdは、互いに独立して、3~10の値を取り得る、ラジカル重合性モノマー。項目2W1が、X-R-Y-PGを表し、W2が、Hを表し、Xが、各場合において独立して、存在しないか、またはエーテル基、エステル基、アミド基もしくはウレタン基を表し、Yが、各場合において独立して、存在しないか、またはエーテル基、エステル基、アミド基もしくはウレタン基を表し、Rが、各場合において独立して、存在しないか、または1つ以上のO原子により分断され得るC1~C12アルキレン基を表し、ここでRは、Xおよび/またはYもまた同時に存在しない場合にのみ非存在であり得、そしてa、b、cおよびdが、互いに独立して、4、5、6および7の値を取り得る、上記項目に記載のモノマー。項目3上記開環重合性基PGが独立して、から選択され、ここでZは、O、S、から選択され、R1は、存在しないか、または1つ以上のO原子により分断され得るC1~C16アルキレン基を表し、R2は、HまたはC1~C10アルキル基を表し、R3は、HまたはC1~C10アルキル基を表し、R4は、HまたはC1~C10アルキル基を表し、R5は、H、-CO-OR11、-CO-R11またはR11を表し、R6は、H、-CO-OR11、-CO-R11またはR11を表し、R7~R10は、各場合において独立して、H、-CO-OR11、-CO-R11、1つ以上のO原子により分断され得るC1~C15アルキル基、脂環式C4~C12基、二環式C5~C12基、C6~C14アリール基またはC7~C20アリールアルキル基を表し、R11は、1つ以上のO原子により分断され得るC1~C15アルキル基、脂環式C4~C12基、二環式C5~C12基、C6~C14アリール基またはC7~C20アリールアルキル基を表し、nは、0または1であり、pは、0、1、2または3であり、そしてqは、0、1、2または3である、上記項目のうちのいずれかに記載のモノマー。項目4上記開環重合性基PGが独立して、から選択され、ここでZは、O、S、から選択され、R1は、存在しないか、または1つ以上のO原子により分断され得るC1~C10アルキレン基を表し、R2は、HまたはC1~C5アルキル基を表し、R3は、HまたはC1~C5アルキル基を表し、R4は、HまたはC1~C5アルキル基を表し、R5は、H、-CO-OR11、-CO-R11またはR11を表し、R6は、H、-CO-OR11、-CO-R11またはR11を表し、R7~R10は、各場合において独立して、H、-CO-OR11、-CO-R11、1つ以上のO原子により分断され得るC1~C15アルキル基、脂環式C4~C6基、二環式C5~C12基、フェニル基またはベンジル基を表し、R11は、1つ以上のO原子により分断され得るC1~C10アルキル基、脂環式C4~C6基、フェニル基またはベンジル基を表し、nは、0または1であり、pは、0、1または2であり、そしてqは、0、1または2である、上記項目のうちのいずれかに記載のモノマー。項目5上記項目のうちのいずれかに記載の少なくとも1種のモノマーを含有する、重合性組成物。項目6ラジカル重合のための開始剤をさらに含有する、上記項目のうちのいずれかに記載の組成物。項目7少なくとも1種のさらなるラジカル重合性モノマーをさらに含有し、好ましくは、2個以上のラジカル重合性基を有する少なくとも1種のさらなるラジカル重合性モノマーを含有する、上記項目のうちのいずれかに記載の組成物。項目8ビスフェノール-A-ジメタアクリレート、Bis-GMA、エトキシ化ビスフェノール-A-ジメタアクリレート、UDMA、ジエチレングリコールジメタアクリレート、トリエチレングリコールジメタアクリレート、テトラエチレングリコールジメタアクリレート、トリメチロールプロパントリメタアクリレート、ペンタエリトリトールテトラメタアクリレート、およびブタンジオールジメタアクリレート、1,10-デカンジオールジメタアクリレートまたは1,12-ドデカンジオールジメタアクリレートから選択される少なくとも1種のモノマーを含有する、上記項目のうちのいずれかに記載の組成物。項目9単官能性および多官能性のビニルシクロプロパン、二環式シクロプロパン誘導体または環状アリルスルフィドから好ましくは選択される、少なくとも1種のラジカル開環重合性モノマーを含有する、上記項目のうちのいずれかに記載の組成物。項目10少なくとも1種の充填剤をさらに含有する、上記項目のうちのいずれかに記載の組成物。項目11安定剤、UV吸収剤、着色剤、顔料、溶媒および潤滑剤から選択される少なくとも1種の添加剤をさらに含有する、上記項目のうちのいずれかに記載の組成物。項目12a1重量~90重量、好ましくは1重量~80重量、そして特に好ましくは5重量~70重量の式Iのモノマー、b0.01重量~10重量、特に好ましくは0.1重量~3.0重量のラジカル重合のための開始剤、c0重量~80重量、好ましくは0重量~60重量、そして特に好ましくは5重量~50重量のさらなるラジカル重合性モノマーであって、好ましくは、5重量~80重量のさらなる開環重合性モノマーおよび0重量~50重量の多官能性メタアクリレート、d0重量~85重量の充填剤、e必要に応じて、0.01重量~50重量、好ましくは0.05重量~5重量、そして特に好ましくは0.1重量~2重量の添加剤、ならびにf0重量~95重量、好ましくは0重量~70重量、そして特に好ましくは0重量~50重量の溶媒、を含有する、上記項目のうちのいずれかに記載の組成物。項目13歯科材料の調製のための、上記項目のうちのいずれかに記載のラジカル重合性モノマー、または上記項目のうちのいずれかに記載の重合性組成物の使用。項目14上記歯科材料が、コンポジット材料、セメント材料、接着材料またはコーティング材料である、上記項目に記載の使用。項目15成形体の調製のためのプロセスであって、該プロセスにおいて、上記項目のうちのいずれかに記載の組成物が、所望の形状を有する立体に形成され、次いで、完全にかまたは部分的に硬化させられる、プロセス。摘要本発明は、式Iのラジカル重合性モノマーに関し、式Iにおいて、W1およびW2は、各場合において独立して、HまたはX-R-Y-PGを表し、ここでW1およびW2のうちの少なくとも1つは、X-R-Y-PGを表し、Xは、各場合において独立して、存在しないか、またはエーテル基、エステル基、アミド基、ウレタン基もしくは尿素基を表し、Yは、各場合において独立して、存在しないか、またはエーテル基、エステル基、アミド基、ウレタン基もしくは尿素基を表し、Rは、各場合において独立して、存在しないか、または1つ以上のO原子により分断され得るC1~C16アルキレン基を表し、ここでRは、Xおよび/またはYもまた同時に存在しない場合にのみ非存在であり得、そしてPGは、各場合において独立して、環状開環重合性基を表し、a、b、cおよびdは、互いに独立して、3~10の値を取り得る。本発明はまた、本発明によるモノマーを含有する重合性組成物、ならびにこれらの歯科材料としての使用、および歯科材料特に、コンポジット、セメント、接着剤またはコーティングの調製のための使用に関する。本発明により、かなり低い重合収縮を示し、一方で、従来はメタクリレートベースであった材料に匹敵する機械的特性および反応性特に、ラジカル光重合に関してを有する、モノマーおよびこれらのモノマーをベースとする歯科材料が提供される。本発明の目的は、本発明に従って、式Iのラジカル重合性モノマーによって達成される。式Iにおいて、W1およびW2は、各場合において独立して、HまたはX-R-Y-PGを表し、ここでW1およびW2のうちの少なくとも1つは、X-R-Y-PGを表し、Xは、各場合において独立して、存在しないか、またはエーテル基、エステル基、アミド基、ウレタン基もしくは尿素基を表し、Yは、各場合において独立して、存在しないか、またはエーテル基、エステル基、アミド基、ウレタン基もしくは尿素基を表し、Rは、各場合において独立して、存在しないか、または1つ以上のO原子により分断され得るC1~C16アルキレン基を表し、ここでRは、Xおよび/またはYもまた同時に存在しない場合にのみ非存在であり得、PGは、各場合において独立して、環状開環重合性基を表し、そしてa、b、cおよびdは、互いに独立して、3~10の値を取り得る。式Iおよび本明細書中に示される他の式は、全ての立体異性体形態および立体異性体形態、ならびに種々の立体異性体形態および立体異性体形態の混合物例えば、ラセミ体を網羅する。これらの式は、化学原子価理論に合う化合物のみを網羅する。基が例えばO原子によって分断され得るとの表現は、これらの原子または基が、その基の炭素鎖中に挿入されていること、すなわち、両側で炭素原子と接していることを意味すると理解されるべきである。従って、これらのヘテロ原子または基の数は、炭素の数より少なくとも1小さく、そしてこれらのヘテロ原子または基は、末端にはあり得ない。本発明によれば、ある基がヘテロ原子を含み得る場合、全ての場合において、ヘテロ原子を有さない基が好ましい。好ましい式Iのモノマーは、互いに独立して、W1がX-R-Y-PGを表し、W2がHを表し、Xが、各場合において独立して、存在しないか、またはエーテル基、エステル基、アミド基もしくはウレタン基を表し、Yが、各場合において独立して、存在しないか、またはエーテル基、エステル基、アミド基もしくはウレタン基を表し、Rが、各場合において独立して、存在しないか、またはC1~C12アルキレン基、特に、C1~C6アルキレン基、そして好ましくは、C1~C3アルキレン基を表し、これらのアルキレン基は、1つ以上のO原子によって分断され得、ここでRは、Xおよび/またはYもまた同時に存在しない場合にのみ非存在であり得、そしてa、b、cおよびdが、互いに独立して、4~9の値、特に4~8の値、好ましくは4~7の値、そして特に、4、5、6および7の値を取り得る、モノマーである。特に好ましいものは、W1がX-R-Y-PGを表し、W2がHを表し、Xが、各場合において独立して、存在しないか、またはエーテル基、エステル基、アミド基もしくはウレタン基を表し、Yが、各場合において独立して、存在しないか、またはエーテル基、エステル基、アミド基もしくはウレタン基を表し、Rが、各場合において独立して、存在しないか、または1つ以上のO原子により分断され得るC1~C12アルキレン基を表し、ここでRは、Xおよび/またはYもまた同時に存在しない場合にのみ非存在であり得、そしてa、b、cおよびdが、互いに独立して、4、5、6および7の値を取り得る、式Iのモノマーである。1つの実施形態において、式Iのモノマーは、式Iaのモノマーであり、式Iaにおいて、W1’およびW2’は、各場合において独立して、CH3またはX’-R’-Y’-PGを表し、ここでW1’およびW2’のうちの少なくとも1つは、X’-R’-Y’-PGを表し、X’は、各場合において独立して、存在しないか、または-CH2-O-、-CO-O-、-CH2-O-CO-、-CO-NH-、-CH2-NH-CO-、CH2-NH-CO-O-、-CH2-O-CO-NH-もしくはCH2-NH-CO-NH-を表し、Y’は、各場合において独立して、存在しないか、または-O-、-CO-O-、-O-CO-、-CO-NH-、-NH-CO-、-NH-CO-O-、-O-CO-NH-もしくはNH-CO-NH-を表し、R’は、各場合において独立して、存在しないか、またはC1~C16アルキレン基、特にC1~C12アルキレン基、好ましくはC1~C6アルキレン基、そして最も好ましくはC1~C3アルキレン基を表し、これらのアルキレン基は、1つ以上のO原子によって分断され得、ここでR’は、X’および/またはY’もまた同時に存在しない場合にのみ非存在であり得、PGは、各場合において独立して、環状開環重合性基を表し、そしてa’、b’、c’およびd’は、互いに独立して、3~10の値、特に、4~9の値、好ましくは、4~8の値、より好ましくは、4~7の値、そして特に、4、5、6および7の値をとり得る。W1’がX’-R’-Y’-PGを表し、そしてW2’がCH3を表すことが好ましい。式Iaの好ましいモノマーは、以下の変数のうちの少なくとも1つ、好ましくは全てが、以下の示される値を有するモノマーである:a’が、3~10であり、そして好ましくは4または5であり、b’が、3~10であり、特に3~9であり、好ましくは3~6であり、そして最も好ましくは4、5または6であり、c’が、3~10であり、特に3~9であり、好ましくは6~9であり、そして最も好ましくは6、7または8であり、d’が、3~10であり、そして好ましくは6または7である。a’とd’との合計が11であり、かつ/またはb’とc’との合計が12であることが、特に好ましい。好ましい開環重合性基PGは、環状アリルスルフィド基またはビニルシクロプロパン基から誘導された基である。特に好ましい開環重合性基PGは、であり、ここでZは、O、S、から選択され、R1は、存在しないか、または1つ以上のO原子により分断され得るC1~C16アルキレン基を表し、R2は、HまたはC1~C10アルキル基を表し、R3は、HまたはC1~C10アルキル基を表し、R4は、HまたはC1~C10アルキル基を表し、R5は、H、-CO-OR11、-CO-R11またはR11を表し、R6は、H、-CO-OR11、-CO-R11またはR11を表し、R7~R10は、各場合において独立して、H、-CO-OR11、-CO-R11、1つ以上のO原子により分断され得るC1~C15アルキル基、脂環式C4~C12基、二環式C5~C12基、C6~C14アリール基またはC7~C20アリールアルキル基を表し、R11は、1つ以上のO原子により分断され得るC1~C15アルキル基、脂環式C4~C12基、二環式C5~C12基、C6~C14アリール基またはC7~C20アリールアルキル基を表し、nは、0または1であり、pは、0、1、2または3であり、そしてqは、0、1、2または3である。非常に特に好ましい開環重合性基PGは、であり、ここでZは、O、S、から選択され、R1は、存在しないか、または1つ以上のO原子により分断され得るC1~C10アルキレン基を表し、R2は、HまたはC1~C5アルキル基を表し、R3は、HまたはC1~C5アルキル基を表し、R4は、HまたはC1~C5アルキル基を表し、R5は、H、-CO-OR11、-CO-R11またはR11を表し、R6は、H、-CO-OR11、-CO-R11またはR11を表し、R7~R10は、各場合において独立して、H、-CO-OR11、-CO-R11、1つ以上のO原子により分断され得るC1~C15アルキル基、脂環式C4~C6基、二環式C5~C12基、フェニル基またはベンジル基を表し、R11は、1つ以上のO原子により分断され得るC1~C10アルキル基、脂環式C4~C6基、フェニル基またはベンジル基を表し、nは、0または1であり、pは、0、1または2であり、そしてqは、0、1または2である。本発明によるモノマーは、極度に低い重合収縮により特徴付けられ、従って、低収縮性の歯科材料の調製に特に適していることが示された。驚くべきことに、本発明によるモノマーをベースとする歯科材料は、従来のメタクリレートベースの歯科材料に匹敵する優れた機械的特性および高い反応性特に、ラジカル光重合に関してを有することが示された。本発明による式Iのモノマーは、適切に官能基化された環状モノマーから出発して、水素化二量体酸またはその適切に官能基化された誘導体との反応によって得られ得る。従って、Xがエステル基を表すモノマーは、水素化二量体酸と、式がHO-R-Y-PGの環状モノマーとの反応によって、得られ得る:具体例:他の場合において、水素化二量体酸の1つ以上のカルボン酸基を、適切な異なる官能基に変換することが必要であり得る。適切な方法は、原則的に有機化学から公知である。水素化二量体酸のカルボン酸基を異なる官能基に変換するのに適切な方法は、例えば、米国特許出願公開第2008/0318188号において議論されている。本発明による式Iのモノマーの合成のために適切に官能基化された環状モノマーは、文献から公知である。例えば、ビニルシクロプロパンの合成および二環式シクロプロピルアクリレートの合成は、それぞれ、N.MosznerらによるMacromol.Rapid.Commun.181997775-780およびA.deMeijereらによるEur.J.Org.Chem.20043669-3678に記載されており、一方で、官能基化された環状アリルスルフィドの合成は、例えば、R.A.EvansおよびE.RizzardoによるJ.Polym.Sci.,PartA.Polym.Chem.392001202-215およびMacromolecules3320006722-6731に記載されている。本発明による式Iのモノマーのいくつかの例を、以下に列挙する:本発明はまた、少なくとも1種の上記式Iのモノマーを含有する重合性組成物に関する。式Iのモノマーをベースとする本発明による組成物は、公知のラジカル開始剤例えば、EncyclopediaofPolymerScienceandEngineering,第13巻,Wiley-Intersci.Pub.,NewYorketc.1988,754以降に記載されるもので重合し得る。例えば、J.P.Fouassier,J.F.Rabek編者,RadiationCuringinPolymerScienceandTechnology,第II巻,ElsevierAppliedScience,LondonandNewYork1993から公知である光開始剤が、特に適切である。ベンゾインエーテル、ジアルキルベンジルケタール、ジアルコキシアセトフェノン、アシルホスフィンオキシド、ビスアシルホスフィンオキシド、α-ジケトン例えば、9,10-フェナントレンキノン、ジアセチル、フリル、アニシル、4,4’-ジクロロベンジルおよび4,4’-ジアルコキシベンジル、ならびにショウノウキノンが、UV領域または可視領域のための光開始剤として好ましい。NorrishI型光開始剤特に、アシルホスフィンオキシドおよびビスアシルホスフィンオキシド、ならびにモノアシルトリアルキルゲルマニウム化合物およびジアシルジアルキルゲルマニウム化合物例えば、ベンゾイルトリメチルゲルマニウム、ジベンゾイルジエチルゲルマニウムまたはビス4-メトキシベンゾイルジエチルゲルマニウムもまた、特に適切である。適切なゲルマニウム開始剤は、例えば、欧州特許出願公開第1905413号および欧州特許出願公開第2103297号に記載されている。異なる光開始剤の混合物例えば、ショウノウキノンおよび4-ジメチルアミノ安息香酸エチルエステルと組み合わせたジベンゾイルジエチルゲルマニウムもまた使用され得る。さらに、アゾ化合物例えば、2,2’-アゾビスイソブチロニトリルAIBNまたはアゾビス4-シアノ吉草酸、あるいは過酸化物例えば、過酸化ジベンゾイル、過酸化ジラウロイル、過オクタン酸tert-ブチル、過安息香酸tert-ブチルまたは過酸化ジ-tert-ブチルもまた、ラジカル重合のための開始剤として使用され得る。ベンゾピナコールおよび2,2’-ジアルキルベンゾピナコールが、熱硬化のための開始剤として特に適切である。過酸化物およびα-ジケトンは、開始を加速するために、好ましくは、芳香族アミンと組み合わせて使用される。好ましいレドックス系は、過酸化ベンゾイルまたはショウノウキノンと、アミン例えば、N,N-ジメチル-p-トルイジン、N,N-ジヒドロキシエチル-p-トルイジン、p-ジメチルアミノ安息香酸エチルエステルまたは構造的に関連する系との組み合わせである。さらに、過酸化物をアスコルビン酸、バルビツレートまたはスルフィン酸と組み合わせて含むレドックス系もまた適切である。本発明による組成物は、1種以上の式Iのモノマーを含有し得る。式Iのモノマーに加えて、これらの組成物はまた、1個以上のラジカル重合性基を有するさらなるラジカル重合性モノマーを含有し得る。2個以上、好ましくは2個~3個のラジカル重合性基を有する、少なくとも1種のさらなるラジカル重合性モノマーを含有する歯科材料が、特に好ましい。多官能性モノマーは、架橋特性を有する。好ましいさらなるモノマーは、単官能性または多官能性のメタアクリレートまたはメタアクリルアミドメタアクリル化合物である。単官能性メタアクリル化合物とは、1個のメタアクリル基を有する化合物を意味し、多官能性メタアクリル化合物とは、2個以上、好ましくは2個~3個のメタアクリル基を有する化合物を意味する。好ましい多官能性モノマーは、ビスフェノール-A-ジメタアクリレート、bis-GMAメタクリル酸とビスフェノール-A-ジグリシジルエーテルとの付加生成物、エトキシ化ビスフェノール-A-ジメタアクリレート、UDMAメタクリル酸2-ヒドロキシエチルと2,2,4-トリメチルヘキサメチレンジイソシアネートとの付加生成物、ジエチレングリコールジメタアクリレート、トリエチレングリコールジメタアクリレート、テトラエチレングリコールジメタアクリレート、トリメチロールプロパントリメタアクリレート、ペンタエリトリトールテトラメタアクリレートおよびブタンジオールジメタアクリレート、1,10-デカンジオールジメタアクリレートまたは1,12-ドデカンジオールジメタアクリレートである。非常に特に好ましいものは、公知の低収縮性ラジカル開環重合性モノマー例えば、単官能性または多官能性のビニルシクロプロパンまたは二環式シクロプロパン誘導体であり、好ましくは、独国特許公開第19616183号および欧州特許出願公開第1413569号に開示されるモノマー、あるいは環状アリルスルフィドであり、好ましくは、米国特許第6,043,361号および米国特許第6,344,556号に開示されるモノマーと混合された、式Iのモノマーの混合物である。さらに、式Iのモノマーと、少なくとも1種のさらなる開環重合性モノマーおよび2個以上のラジカル重合性基を有する少なくとも1種のラジカル重合性モノマー特に、上に列挙された多官能性メタアクリレート化合物との混合物が、さらに好ましい。特に好ましい開環重合性モノマーは、ビニルシクロプロパン例えば、1,1-ジエトキシカルボニル-2-ビニルシクロプロパンもしくは1,1-ジメトキシカルボニル-2-ビニルシクロプロパン、または1-エトキシカルボニル-2-ビニルシクロプロパンカルボン酸もしくは1-メトキシカルボニル-2-ビニルシクロプロパンカルボン酸とエチレングリコールとのエステル、1,1,1-トリメチロールプロパン、1,4-シクロヘキサンジオールあるいはレゾルシノールである。好ましい二環式シクロプロパン誘導体は、2-ビシクロ[3.1.0]ヘキサ-1-イルアクリル酸のメチルエステルもしくはエチルエステル、またはそれらの3位での二置換生成物例えば、3,3-ビス-エトキシカルボニルビシクロ[3.1.0]ヘキサ-1-イルアクリル酸のメチルエステルもしくはエチルエステルである。好ましくは、環状アリルスルフィドは、特に、2-ヒドロキシメチル-6-メチレン-1,4-ジチエパンまたは7-ヒドロキシ-3-メチレン-1,5-ジチアシクロオクタンと、2,2,4-トリメチルヘキサメチレン-1,6-ジイソシアネートまたは非対称ヘキサメチレンジイソシアネート三量体例えば、BayerAG製のDesmodurXP2410との付加生成物である。さらに、式Iのモノマーをベースとする本発明による組成物は、1種以上の充填剤好ましくは、有機物または無機物の粒子性充填剤を含有し得る。10nm~5μmの平均粒子直径を有する充填剤が、特に適切である。好ましい無機粒子性充填剤は、酸化物ベースの非晶質球状ナノ粒子充填剤例えば、発熱性ケイ酸または沈降ケイ酸、ZrO2およびTiO2、あるいはSiO2、ZrO2および/もしくはTiO2の混合酸化物が挙げられ、好ましくはこれらは10nm~200nmの平均粒子直径を有する、超微細充填剤、ミニフィラー例えば、0.2μm~5μmの平均粒径を有する石英粉末、ガラスセラミック粉末またはガラス粉末、ならびにX線不透過性充填剤例えば、三フッ化イッテルビウムまたはナノ粒子性酸化タンタルVまたは硫酸バリウムである。さらに、繊維性充填剤例えば、ガラス繊維、ポリアミド繊維または炭素繊維もまた使用され得る。最後に、さらなる添加剤例えば、安定剤、UV吸収剤、着色剤もしくは顔料および溶媒または潤滑剤が、必要であれば、式Iのモノマーをベースとする本発明による組成物に添加され得る。以下の成分を含有する組成物が、本発明によれば好ましい:a1重量~90重量、好ましくは1重量~80重量、そして特に好ましくは5重量~70重量の式Iのモノマー、b0.01重量~10重量、特に好ましくは0.1重量~3.0重量のラジカル重合のための開始剤、c0重量~80重量、好ましくは0重量~60重量、そして特に好ましくは5重量~50重量のさらなるラジカル重合性モノマーであって、好ましくは、5重量~80重量のさらなる開環重合性モノマーおよび0重量~50重量の多官能性メタアクリレート、d0重量~85重量の充填剤、e必要に応じて、0.01重量~50重量、好ましくは0.05重量~5重量、そして特に好ましくは0.1重量~2重量の添加剤、ならびにf0重量~95重量、好ましくは0重量~70重量、そして特に好ましくは0重量~50重量の溶媒。全ての百分率は、他に記載されない限り、この組成物の総重量に対してである。本発明による組成物は、特に歯科材料として、特に、コンポジット材料、セメント材料、接着材料またはコーティング材料として適切である。歯科用途のための材料の好ましい組成は、所望の用途に基づく。好ましい接着剤およびコーティング材料は、以下の成分を含有する:a1重量~90重量、好ましくは1重量~80重量、そして特に好ましくは5重量~70重量の式Iのモノマー、b0.01重量~10重量、特に好ましくは0.1重量~2.0重量のラジカル重合のための開始剤、c0重量~80重量、好ましくは0重量~60重量、そして特に好ましくは5重量~50重量のさらなるラジカル重合性モノマーであって、好ましくは、5重量~80重量のさらなる開環重合性モノマーおよび0重量~50重量の多官能性メタアクリレート、d0重量~85重量、そして好ましくは0重量~20重量の充填剤、e必要に応じて、0.01重量~50重量、好ましくは0.05重量~5重量、そして特に好ましくは0.1重量~2重量の添加剤、ならびにf0重量~95重量、好ましくは0重量~70重量、そして特に好ましくは0重量~50重量の溶媒。好ましいセメントは、以下の成分を含有する:a1重量~90重量、好ましくは1重量~70重量、そして特に好ましくは5重量~30重量の式Iのモノマー、b0.01重量~10重量、特に好ましくは0.1重量~2.0重量のラジカル重合のための開始剤、c0重量~80重量、好ましくは0重量~50重量、そして特に好ましくは5重量~30重量のさらなるラジカル重合性モノマーであって、好ましくは、5重量~30重量のさらなる開環重合性モノマーおよび0重量~10重量の多官能性メタアクリレート、d0重量~85重量、そして特に好ましくは20重量~70重量の充填剤、ならびにe必要に応じて、0.01重量~50重量、好ましくは0.05重量~5重量、そして特に好ましくは0.1重量~5重量の添加剤。好ましいコンポジットは、以下の成分を含有する:a1重量~90重量、好ましくは1重量~70重量、そして特に好ましくは5重量~20重量の式Iのモノマー、b0.01重量~10重量、特に好ましくは0.1重量~2.0重量のラジカル重合のための開始剤、c0重量~80重量、好ましくは0重量~50重量、そして特に好ましくは5重量~20重量のさらなるラジカル重合性モノマーであって、好ましくは、5重量~20重量のさらなる開環重合性モノマーおよび0重量~10重量の多官能性メタアクリレート、d0重量~85重量、そして特に好ましくは20重量~85重量の充填剤、ならびにe必要に応じて、0.01重量~50重量、好ましくは0.05重量~5重量、そして特に好ましくは0.1重量~2重量の添加剤。本発明はまた、歯科材料として、そして特に、歯科材料好ましくは、上に記載された歯科材料の調製のための、式Iのラジカル重合性モノマーの使用、または少なくとも1種の式Iのモノマーを含有する重合性組成物の使用に関する。本発明はまた、成形体例えば、歯冠、ブリッジ、インレーおよび義歯の調製のためのプロセスに関し、このプロセスにおいて、本発明による組成物が、それ自体公知である様式で成形体に形成され、次いで、少なくとも部分的に、好ましくは全体が、硬化させられる。この硬化は、好ましくは、ラジカル重合によって行われる。本発明は、実施例を参照しながら以下にさらに詳細に記載される。実施例1開環重合性水素化二量体酸誘導体RODAの合成21.09g0.110molのN-3-ジメチルアミノプロピル-N’-エチルカルボジミド塩酸塩を、17.63g0.100molの7-メチレン-1,5-ジチアシクロオクタン-3-オール、28.25g0.050molの二量体酸および0.611g0.005molの4-ジメチルアミノピリジンの、200mlの無水塩化メチレン中の溶液に、0°Cで2時間以内で少しずつ添加した。0°Cで6時間撹拌した後に、500mlの水をこの反応混合物に添加した。相分離後、その有機相を2N塩酸100mlで2回および水100mlで2回で洗浄し、無水硫酸ナトリウムで乾燥させ、そしてその溶媒を除去した。シリカゲルクロマトグラフィーヘキサン/酢酸エチル4:1での精製後、24.10g55の無色の粘性液体η=7.70Pasが得られた。1H-NMR400MHz,CDCl3:δppm=0.83-0.90,1.04-1.47,1.57-1.603m,62H,CH,CH2,CH3;a,2.27t,J=7.5Hz,4H,O=C-CH2;b,3.02および3.032d,J=1.68Hz,3.28Hz,各々8H,SCH2-CHO;c,3.24d,J=2.6Hz,8H,SCH2-C=;d,4.99-5.05m,2H,OCH;e,5.24s,4H,=CH2;f。13C-NMR100MHz,CDCl3:δppm=14.1CH3;a,22.7-34.4CH,CH2;b,32.7,37.9SCH2;c,72.3OCH;d,120.4=CH2;e,145.0C=CH2;f,173.0C=O;g。IRダイヤモンドATR:ν=3060w,=CH,2921,2852s,CH2,CH3,1734s,C=O,1633w,C=C,1457m,CH2,CH3,1377m,CH3,1160,1092s,CSC,COC,903cm-1s,=CH。実施例2メタクリレート化二量体酸誘導体DMDAの合成比較例30.46g0.240molの塩化オキサリルを、45.20g0.080molの二量体酸および0.438g0.006molのN,N-ジメチルホルムアミドの、250mlの無水トルエン中の溶液に、室温で滴下により添加した。2時間後、過剰な塩化オキサリルおよび溶媒を留去した60°C、40mbar。得られた褐色残渣を250mlの無水塩化メチレンに溶解させ、そして20.82g0.160molのメタクリル酸2-ヒドロキシエチルおよび17.0g0.168molのトリエチルアミンの、250mlの無水塩化メチレン中の溶液に、室温で滴下により添加した。1時間後、この反応混合物を、1Nの塩酸100mlで2回、飽和炭酸水素ナトリウム溶液100mlで2回および水100mlで2回で洗浄し、その有機相を無水硫酸ナトリウムで乾燥させ、そしてその溶媒を減圧下で除去した。シリカゲルカラムクロマトグラフィー塩化メチレン/酢酸エチル4:1での精製後、31.20g51の橙色のわずかに粘性の液体η=0.35Pasが得られた。1H-NMR400MHz,CDCl3:δppm=0.83-0.90,1.04-1.47,1.60-1.643m,62H,CH,CH2,CH3;a,1.95s,6H,CH3;b,2.32t,J=7.5Hz,4H,O=C-CH2;c,4.31-4.36m,8H,OCH2;d,5.59,6.132s,それぞれ2H,=CH2;e。13C-NMR100MHz,CDCl3:δppm=14.1,18.3CH3;a,22.7-34.2CH,CH2;b,61.9,62.5OCH2;c,126.0=CH2;d,136.0C=CH2;e,167.1,173.0C=O;f。IRダイヤモンドATR:ν=3090w,=CH,2923,2853s,CH2,CH3,1735,1722s,C=O,1638w,C=C,1455m,CH2,CH3,1376m,CH3,1152vs,COC,939cm-1m,=CH。実施例3実施例1および実施例2から得られた重合性二量体酸誘導体をベースとする歯科用コンポジットの調製実施例2から得られた二量体酸ジメタクリレートDMDAとのメタクリレート混合物をベースとするコンポジットコンポジットA、比較例、および実施例1から得られた開環重合性二量体酸誘導体RODAを含有するコンポジットコンポジットBを、以下に与えられる表1に従って、ニーダーLindenによって調製した。対応する試験片をこれらの材料から調製し、これらの試験片を3分間2回、歯科用光源Spectramat登録商標,IvoclarVivadentAGで照射し、これによって硬化させた。曲げ強度、曲げ弾性率bendingEmodulusおよび重合収縮を、ISO標準ISO4049歯科学-ポリマーベースの充填材料、修復材料および合着材料に従って決定した。1Bis-GMAEsschem2トリエチレングリコールジメタクリレートEsschem3シラン化発熱性SiO2Degussa41.5μmの平均粒径を有するシラン化Ba-Al-ボロシリケートガラス充填剤Schott5SiO2-ZrO2混合酸化物TokuyamaSoda,平均一次粒径:250nm6200nmの平均粒径を有するYbF3Rhone-Poulenc7ビス4-メトキシベンゾイルジエチルゲルマニウム。表2から、本発明による開環重合性二量体酸誘導体をベースとするコンポジットBが、二量体酸ジメタクリレートをベースとするコンポジットAと比較して、かなり減少した重合収縮を示し、一方で、匹敵する機械的特性を有することがわかる。1WI=試験片の水浸漬。"